(57)【特許請求の範囲】
【請求項１】
支持体と、
前記支持体の一方の面側に設けられた柔軟層と、
前記柔軟層の前記支持体とは反対の面側に設けられた粘着剤層と、を有し、
前記柔軟層の３２℃における貯蔵弾性率が、５．０×１０３〜１．６×１０６Ｐａであることを特徴とする角質剥離用粘着体。
【請求項２】
前記粘着剤層の３２℃における貯蔵弾性率をＸ［Ｐａ］、前記柔軟層の３２℃における貯蔵弾性率をＹ［Ｐａ］としたとき、０．００３≦Ｙ／Ｘ≦０．８の関係を満足する請求項１に記載の角質剥離用粘着体。
【請求項３】
前記粘着剤層の３２℃における貯蔵弾性率が、１．０×１０５Ｐａ〜２．０×１０６Ｐａである請求項１または２に記載の角質剥離用粘着体。
【請求項４】
前記支持体の平均厚さは、５〜２５０μｍである請求項１ないし３のいずれかに記載の角質剥離用粘着体。
【請求項５】
前記柔軟層の平均厚さは、２０〜２００μｍである請求項１ないし４のいずれかに記載の角質剥離用粘着体。
【請求項６】
前記粘着剤層の平均厚さが、５〜２００μｍである請求項１ないし５のいずれかに記載の角質剥離用粘着体。
【発明の詳細な説明】
【技術分野】
【０００１】
本発明は、角質剥離用粘着体に関するものである。
【背景技術】
【０００２】
皮膚の最外層にある角質は、生体内と外界を分ける界面であり、生体成分が外界に漏出するのを防いだり、有害成分が生体内に進入するのを防ぐバリアー機能を有する。
【０００３】
このように、角質は生体にとって重要な機能を有するものであるが、例えば、薬物やワクチン等の有効成分を表皮から生体内に投与(経皮吸収)したり、臨床検査等を目的として吸引浸出液を皮膚から減圧吸引する際などにおいて、角質を除去することが必要な場合がある。
【０００４】
従来、角質を除去する方法としては、例えば、皮膚表面に、粘着テープ(角質剥離用粘着シート)を粘着し、一定時間後に剥離することによって角質を除去する方法が知られている。（例えば、特許文献１参照。）。
【０００５】
しかしながら、従来の粘着テープでは、皮膚（特に、肘、膝、踵等の皮膚）表面に適用した場合には、皮膚の凹凸に対する追従性に劣るため、角質を均一に剥離することができないという問題があった。
【先行技術文献】
【特許文献】
【０００６】
【特許文献１】特開２００７−２８９６７２号公報
【発明の概要】
【発明が解決しようとする課題】
【０００７】
本発明の目的は、皮膚（特に肘、膝、踵の皮膚）表面の皮溝、皺などの凹凸への追従性に優れ、均一かつ効率よく角質を剥離することができる角質剥離用粘着体を提供することにある。
【課題を解決するための手段】
【０００８】
このような目的は、下記（１）〜（６）の本発明により達成される。
（１）  支持体と、
前記支持体の一方の面側に設けられた柔軟層と、
前記柔軟層の前記支持体とは反対の面側に設けられた粘着剤層と、を有し、
前記柔軟層の３２℃における貯蔵弾性率が、５．０×１０３〜１．６×１０６Ｐａであることを特徴とする角質剥離用粘着体。
【０００９】
（２）  前記粘着剤層の３２℃における貯蔵弾性率をＸ［Ｐａ］、前記柔軟層の３２℃における貯蔵弾性率をＹ［Ｐａ］としたとき、０．００３≦Ｙ／Ｘ≦０．８の関係を満足する上記（１）に記載の角質剥離用粘着体。
【００１０】
（３）  前記粘着剤層の３２℃における貯蔵弾性率が、１．０×１０５Ｐａ〜２．０×１０６Ｐａである上記（１）または（２）に記載の角質剥離用粘着体。
【００１１】
（４）  前記支持体の平均厚さは、５〜２５０μｍである上記（１）ないし（３）のいずれかに記載の角質剥離用粘着体。
【００１２】
（５）  前記柔軟層の平均厚さは、２０〜２００μｍである上記（１）ないし（４）のいずれかに記載の角質剥離用粘着体。
【００１３】
（６）  前記粘着剤層の平均厚さが、５〜２００μｍである上記（１）ないし（５）のいずれかに記載の角質剥離用粘着体。
【発明の効果】
【００１４】
本発明によれば、皮膚（特に肘、膝、踵の皮膚）表面の凹凸への追従性に優れ、均一かつ効率よく角質層を剥離することができる。
【図面の簡単な説明】
【００１５】
【図１】本発明の角質剥離用粘着体の好適な実施形態を示す断面図である。
【発明を実施するための形態】
【００１６】
以下、本発明の好適な実施形態について詳細に説明する。
図１は、本発明の角質剥離用粘着体の好適な実施形態を示した断面図である。
【００１７】
図１に示すように、角質剥離用粘着体１０は、支持体１と、支持体１上に設けられた柔軟層２と、当該柔軟層２上に設けられた粘着剤層（角質剥離用粘着剤層）３とを備えている。また、本実施形態では、角質剥離用粘着体１０は、粘着剤層３の支持体１とは反対側の面に設置された離型シート４を備えている。
【００１８】
支持体１は、柔軟層２および粘着剤層３を支持する機能を備えている。
支持体１の平均厚さは、５〜２５０μｍであるのが好ましく、１０〜１００μｍであるのがより好ましい。これにより、皮膚（特に肘、膝、踵の皮膚）表面の凹凸への追従性をより効果的に向上させることができる。
【００１９】
支持体１の材料としては、例えば、ポリエチレンテレフタレート、ポリブチレンテレフタレート、ポリエチレンナフタレート等のポリエステル、ポリスルホン、ポリエーテルエーテルケトン、ポリエーテルスルホン、ポリフェニレンスルフィド、ポリエーテルイミド、ポリイミド、ポリアミド、アクリル樹脂等が挙げられる。
【００２０】
なお、支持体１の柔軟層２が形成される側の面に、柔軟層２との密着性を高めるために、プライマー処理、コロナ処理、プラズマ処理等の表面処理を施してもよい。
柔軟層２は、図１に示すように、支持体１と粘着剤層３との間に設けられている。
【００２１】
ところで、従来の角質剥離用粘着体では、皮膚（特に、肘、膝、踵等の皮膚）表面の凹凸に十分に追従性にすることができず、角質を均一に剥離することができないという問題があった。
【００２２】
これに対して、本発明の角質剥離用粘着体では、支持体と粘着剤層との間に所定範囲の貯蔵弾性率を有する柔軟層を設けることにより、上記問題を解決することができる。すなわち、本発明は、支持体と粘着剤層との間に３２℃における貯蔵弾性率が５．０×１０３〜５．０×１０６Ｐａである柔軟層を設けた点に特徴を有し、これにより、皮膚表面の凹凸（特に肘、膝、踵の皮膚表面の凹凸）に対して良好に追従することができ、角質を均一にかつ効率よく除去することができる。なお、貯蔵弾性率の測定温度を３２℃とした理由は、平均的な皮膚表面温度が３２℃であるためである。
【００２３】
上述したように柔軟層の３２℃における貯蔵弾性率は、５．０×１０３〜１．６×１０６Ｐａであるが、５．０×１０３〜８．０×１０５Ｐａであるのがより好ましい。これにより、本発明の効果をより顕著なものとすることができる。一方、柔軟層の３２℃における貯蔵弾性率が前記下限値未満であると、角質剥離用粘着体を皮膚から剥がす際に柔軟層が凝集破壊を起こしてしまう場合がある。これに対して、柔軟層の３２℃における貯蔵弾性率が前記上限値を超えると、皮膚表面の凹凸に十分追従することができない。
【００２４】
柔軟層２を構成する材料としては、例えば、ゴム、シリコーン樹脂、ウレタン樹脂、アクリル樹脂等が挙げられる。
【００２５】
柔軟層２の平均厚さは、２０〜２００μｍであるのが好ましく、２５〜１２０μｍであるのがより好ましい。これにより、皮膚（特に肘、膝、踵の皮膚）表面の凹凸への追従性をより効果的に向上させることができる。
【００２６】
なお、支持体１と柔軟層２とは、接着剤を介して接合するか、加熱接着により接合することができる。
【００２７】
粘着剤層３は、粘着剤で構成され、図１に示すように、支持体１上に柔軟層２を介して設けられている。
【００２８】
粘着剤層３を構成する粘着剤としては、その粘着力により古い角質層を除去することが可能なものであれば、いずれのものを用いてもよく、例えば、アクリル系粘着剤、ゴム系粘着剤、シリコーン系粘着剤、ウレタン系粘着剤等を用いることができる。中でも、粘着力の制御が容易である観点から、アクリル系粘着剤を用いるのが好ましい。さらに、粘着剤の設計、塗工等の製造時に複雑な混合が不要であり、ポットライフを考慮する必要が無い等の観点から、一液タイプの内部架橋型アクリル系粘着剤を用いるのがより好ましい。
【００２９】
内部架橋型アクリル系粘着剤は、アクリル系モノマー（ｍｌ）および内部架橋剤（ｍ２、重合性不飽和基を複数有するモノマー）由来の繰り返し単位を含むアクリル系共重合体（ｐ）からなり、外部架橋剤の配合が不要な粘着剤である。
【００３０】
ここで内部架橋剤とは、重合時に、ポリマー分子内に架橋構造を導入し得る架橋型反応性単量体であり、外部架橋剤とは、重合体粒子間に架橋構造を導入し得る化合物である。
【００３１】
アクリル系モノマー（ｍｌ）としては、（メタ）アクリル酸アルキルエステルを含むことが好ましい。
【００３２】
（メタ）アクリル酸アルキルエステルのアルキルエステルを構成するアルキル基の炭素数は、３〜１２であるのが好ましく、４〜８であるのが特により好ましい。これにより、粘着剤層３の粘着力を適度なものとすることができ、より効率よく角質を剥離することができる。
【００３３】
上述したアクリル系共重合体（ｐ）に用いられるアクリル系モノマ−（ｍｌ）としては、具体的には、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸へキシル、（メタ）アクリル酸シクロへキシル、（メタ）アクリル酸２−エチルヘキシル、（メタ）アクリル酸イソオクチル、（メタ）アクリル酸デシル、（メタ）アクリル酸ドデシル、（メタ）アクリル酸ミリスチル、（メタ）アクリル酸パルミチル、（メタ）アクリル酸ステアリル等の（メタ）アクリル酸アルキルエステル；（メタ）アクリル酸ベンジル等の（メタ）アクリル酸アラルキルエステル；（メタ）アクリル酸フェニル等の（メタ）アクリル酸アリールエステル；等が挙げられ、これらのうち１種または２種以上を組み合わせて用いることができる。なお、（メタ）アクリル酸エステルとは、アクリル酸エステルまたはメタクリル酸エステルのいずれかを意味し、以下、（メタ）は同じ意味を有するものとする。
【００３４】
また、アクリル系共重合体（ｐ）中におけるアクリル系モノマー（ｍｌ）由来の繰り返し単位の全繰り返し単位に対する割合（モル％）は特に限定されないが、５０〜９９モル％であるのが好ましく、６０〜９５モル％であるのがより好ましい。
【００３５】
アクリル系共重合体（ｐ）の製造に用いられる内部架橋剤（ｍ２）は、アクリル系共重合体（ｐ）の凝集力を向上させる機能を有している。すなわち、重合性不飽和基を複数有するモノマー（ｍ２）の重合性不飽和基がアクリル系共重合体（ｐ）の重合に関与することによって、アクリル系共重合体（ｐ）を架橋した高分子とすることができる。
【００３６】
内部架橋剤（ｍ２）は、ポリマー分子内に架橋構造を導入し得る架橋型反応性単量体であり、具体例としては、分子内に重合性不飽和基を複数有するモノマーが挙げられる。かかる重合性不飽和基としては、例えば、ビニル基、アクリロイル基、メタクリロイル基等が挙げられ、これらのうち、１種または２種以上を組み合わせて用いることができる。これらの中でも、重合性不飽和基としてアクリロイル基を用いた場合、アクリル系共重合体（ｐ）の凝集力を十分に高いものとすることができる。
【００３７】
また、内部架橋剤（ｍ２）中の重合性不飽和基は、複数あるものであればよいが、２〜５個であるのが好ましく、２〜３個であるのがより好ましく、２個であるのがさらに好ましい。これにより、アクリル系共重合体（ｐ）を含む溶液の粘度を低いものとしつつ、アクリル系共重合体（ｐ）の凝集力を十分に高いものとすることができる。
【００３８】
内部架橋剤（ｍ２）である架橋型反応性単量体としては、多官能性エチレン性不飽和単量体を用いるのが好ましい。
【００３９】
多官能性エチレン性不飽和単量体としては、エチレングリコールジ（メタ）アクリレート、ジエチレングリコールジ（メタ）アクリレート、トリエチレングリコールジ（メタ）アクリレート、ポリエチレングリコールジ（メタ）アクリレート、プロピレングリコールジ（メタ）アクリレ−ト、ジプロピレングリコールジ（メタ）アクリレ−ト、トリプロピレングリコールジ（メタ）アクリレート、ポリプロピレングリコールジ（メタ）アクリレート、１，３−ブチレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレ−卜、トリメチロ−ルプロパントリ（メタ）アクリレート．テトラメチロールメタントリ（メタ）アクリレート、テトラメチロールメタンテトラ（メタ）アクリレート、グリセリンメタクリレートアクリレート等のポリオール類のジまたはトリ（メタ）アルキル酸エステル類：トリス（メタ）アクリロイルオキシフォスフェート；ジアリルフタレート；ジアリルテレフタレート；テトラアリルオキシエタン；ジビニルベンゼン；トリ（メタ）アリルイソシアヌレート；等が挙げられる。
【００４０】
また、アクリル系共重合体（ｐ）における重合性不飽和基を複数有するモノマー（ｍ２）由来の繰り返し単位の全繰り返し単位に対する割合（モル％）は、特に限定されないが、０．００００５〜０．１０モル％であるのが好ましく、０．０００１〜０．０５モル％であるのがより好ましい。
【００４１】
また、アクリル系共重合体（ｐ）は、上述したアクリル系モノマー（ｍｌ）と内部架橋剤（ｍ２）以外のモノマー（ｍ３）由来の繰り返し単位を含んでいてもよい。このようなモノマー（ｍ３）としては、ビニルピロリドン等のラクタム環を有するビニルモノマー、酢酸ビニル、スチレン、アクリロニトリル等が挙げられる。これらの中でも、ラクタム環を有するビニルモノマーが特に好ましい。
【００４２】
これらのモノマー（ｍ３）由来の繰り返し単位の、全繰り返し単位に対する割合（モル％）は、特に限定されないが、０〜５０モル％であるのが好ましく、１〜３５モル％であるのがより好ましい。
【００４３】
アクリル系共重合体（ｐ）の質量平均分子量（Ｍｗ）は、通常１００，０００〜１，５００，０００であるのが好ましく、３００，０００〜１，２００，０００であるのがより好ましく、４００，０００−１，０００，０００であるのがさらに好ましい。なお、本発明において，質量平均分子量（Ｍｗ）は、ゲルパーミエーションクロマトグラフィー（ＧＰＣ分析）によって測定し、標準ポリスチレンで換算した値である。
【００４４】
粘着剤層３の３２℃における貯蔵弾性率をＸ［Ｐａ］、柔軟層２の３２℃における貯蔵弾性率をＹ［Ｐａ］としたとき、０．００３≦Ｙ／Ｘ≦０．８の関係を満足するのが好ましく、０．００４≦Ｙ／Ｘ≦０．５の関係を満足するのがより好ましい。このような関係を満足することにより、角質剥離用粘着体１０を皮膚から剥がした際に糊残りを抑制するとともに、皮膚（特に肘、膝、踵の皮膚）表面の凹凸への追従性を特に優れたものとすることができる。
【００４５】
粘着剤層３の３２℃における貯蔵弾性率は、１．０×１０５Ｐａ〜２．０×１０６Ｐａであるのが好ましく、５．０×１０５Ｐａ〜２．０×１０６Ｐａであるのがより好ましい。これにより、角質をより効果的に剥離することができる。これに対して、粘着剤層３の３２℃における貯蔵弾性率が前記下限値未満であると、粘着剤層３を構成する材料の種類によっては、角質剥離用粘着体１０を皮膚から剥がした際に糊残りが生じてしまう場合がある。一方、粘着剤層３の３２℃における貯蔵弾性率が前記上限値を超えると、角質剥離を効率的に行えない場合がある。
【００４６】
粘着剤層３の平均厚さは、５〜２００μｍであるのが好ましく、１０〜１００μｍであるのがより好ましい。これにより、皮膚（特に肘、膝、踵の皮膚）表面の凹凸への追従性をより効果的に向上させることができる。
【００４７】
離型シート４は、角質剥離用粘着体１０の保管時（未使用時）において、粘着剤層３の貼着面を保護する機能を有している。
【００４８】
このような離型シート４としては、例えば、上質紙、グラシン紙、コート紙、ポリエチレンラミネート紙、ポリプロピレンラミネート紙等の紙類；ポリエチレンテレフタレート等のポリエステル系フィルム、ポリエチレン、ポリプロピレン等のポリオレフィン系フィルム等の合成樹脂フィルム等が使用できる。また、離型シートは、必要に応じてこれらの材料の片面または両面にシリコーン樹脂等により剥離処理が施されたものを使用してもよい。
【００４９】
また、離型シート４の平均厚さは、１０〜２００μｍであることが好ましく、１５〜１００μｍであることがより好ましい。
なお、このような離型シート４は無くてもよい。
【００５０】
以上、本発明について、好適な実施形態に基づいて説明したが、本発明はこれらに限定されるものではない。
【実施例】
【００５１】
次に、本発明の角質剥離用粘着体の具体的実施例について説明する。
［１］角質剥離用粘着体の作製
（実施例１）
支持体としての平均厚さ２５μｍのポリエチレンテレフタレート（ＰＥＴ）フィルムを用意し、当該ＰＥＴフィルムの一方の面に、ポリウレタンのモノマーを塗工し、硬化させた。これにより、平均厚さが１００μｍのポリウレタン樹脂で構成された柔軟層と支持体との積層体１を得た。柔軟層の３２℃における貯蔵弾性率は５．０×１０５Ｐａであった。
【００５２】
次に、アクリル系ポリマー（アクリル酸−２−エチルヘキシル（２ＥＨＡ）／Ｎ−ビニルピロリドン（ＶＰ）／ヘキサンジオールジメタクリレート（ＨＤＤＭ共重合体）＝７９．９８／１９．９９／０．０３［モル％］、Ｍｗ＝約８５万、固形分３５％）を、離型シート（ＳＰ−ＰＥＴ３８１０３１、リンテック社製）上に、乾燥（１００℃３分間）後の平均厚さが２０μｍになるように塗布して粘着剤層を形成し、離型シートと粘着剤層との積層体２を得た。
【００５３】
次に、積層体１と積層体２とを、柔軟層と粘着剤層とが接するようにラミネートし、角質剥離用粘着体を得た。
【００５４】
（実施例２）
ポリウレタン樹脂で構成され、平均厚さが５０μｍで、柔軟層の３２℃における貯蔵弾性率が３．０×１０４Ｐａの柔軟層を形成した以外は、前記実施例１と同様にして角質剥離用粘着体を作製した。
【００５５】
（実施例３）
ポリウレタン樹脂で構成され、平均厚さが３０μｍで、柔軟層の３２℃における貯蔵弾性率が８．０×１０３Ｐａの柔軟層を形成した以外は、前記実施例１と同様にして角質剥離用粘着体を作製した。
【００５６】
（比較例）
柔軟層を設けなかった以外は、前記実施例１と同様にして角質剥離用粘着体を作製した。
【００５７】
各実施例および比較例の角質剥離用粘着体の支持体の平均厚さ、柔軟層の平均厚さおよび３２℃における貯蔵弾性率、粘着剤層の平均厚さおよび３２℃における貯蔵弾性率を表１に示した。
【００５８】
なお、角質剥離用粘着体の柔軟層および粘着剤層の貯蔵弾性率は、粘弾性測定装置（Ｒｅｏｍｅｔｒｉｃｓ社製、装置名：ＤＹＮＡＭＩＣ  ＡＮＡＬＹＺＥＲ  ＲＤＡＩＩ）を用いて、１Ｈｚ、−８０℃〜１２０℃の範囲で測定した。
【００５９】
［２］凹凸追従性の評価
各実施例および比較例の角質剥離用粘着体を準備し、離型シートを除去して露出した粘着剤層を被験者の肘の部位にそれぞれ貼付し、下記の評価基準にて凹凸追従性を評価した。
【００６０】
○  ：粘着剤層面の殆どが肘の皮膚の凹凸に密着している。
△  ：粘着剤層面に肘の皮膚の凹凸に密着していない部分が若干認められる。
×  ：粘着剤層面に肘の皮膚の凹凸に密着していない部分がかなり認められる。
【００６１】
［３］角質剥離効果
上記凹凸追従性を評価した後、角質剥離用粘着体を引き剥がしたときの角質剥離面積から、下記の評価基準にて角質剥離効果を評価した。
【００６２】
○  ：ほぼ全面でムラなく角質が剥離できている。
△  ：角質が剥離できていない部分が若干認められる。
×  ：角質が剥離できていない部分がかなり認められる。
これらの結果を表１に示す。
【００６３】
【表１】
0005683340.tif 000002
【００６４】
表１からわかるように、本発明の角質剥離用粘着体は、凹凸追従性に優れ、角質剥離能力にも優れていた。これに対して、比較例では、満足行く結果が得られなかった。
【符号の説明】
【００６５】
１０        角質剥離用粘着体
１          支持体
２          柔軟層
３          粘着剤層（角質剥離用粘着層）
４          離型シート
【図１】
0005683340.tif 000003